(57)【要約】【課題】深海原油輸送用アーマーケーブル（ＡＲＭＯＲ  ＣＡＢＬＥ）などの海上で原油を輸送するフレキシブル（Ｆｌｅｘｉｂｌｅ）パイプにかかる荷重を支える補強材として、高強度の他にも水素誘起割れ抵抗性、耐食性などが必要な耐食性に優れた高強度線材及びその製造方法を提供する。【解決手段】  重量％で、Ｃ：０．０４〜０．２５％、Ｓｉ：０．０７〜０．６％、Ｍｎ：５．０〜９．０％、Ｐ：０．０３０％以下、Ｓ：０．０３０％以下、残部Ｆｅ及び不可避な不純物を含むことを特徴とする。前記線材の微細組織は、９５面積％以上の針状マルテンサイトを含み、前記線材は、（Ｆｅ，Ｍｎ）２３Ｃ６セメンタイトを含み、その大きさは、長さ方向に２３０ｎｍ以下であり、幅方向に１０ｎｍ以下であり、セメンタイト間間隔は、２０５ｎｍ以下であることを特徴とする。【選択図】図２
2017106096.tif 000002
【特許請求の範囲】
【請求項１】
重量％で、Ｃ：０．０４〜０．２５％、Ｓｉ：０．０７〜０．６％、Ｍｎ：５．０〜９．０％、Ｐ：０．０３０％以下、Ｓ：０．０３０％以下、残部Ｆｅ及び不可避な不純物を含むことを特徴とする耐食性に優れた高強度線材。
【請求項２】
前記線材の微細組織は、９５面積％以上の針状マルテンサイトを含むことを特徴とする請求項１に記載の耐食性に優れた高強度線材。
【請求項３】
前記線材は、（Ｆｅ，Ｍｎ）２３Ｃ６セメンタイトを含み、その大きさは、長さ方向に２３０ｎｍ以下であり、幅方向に１０ｎｍ以下であり、セメンタイト間間隔は、２０５ｎｍ以下であることを特徴とする請求項１に記載の耐食性に優れた高強度線材。
【請求項４】
前記線材の引張強度は、１４００ＭＰａ以上であることを特徴とする請求項１に記載の耐食性に優れた高強度線材。
【請求項５】
前記線材をＨ２ＳＯ４が５％の溶液に１０時間浸漬した場合、形成された腐食ピット（ｐｉｔ）の最大深さが２４μｍ以下であることを特徴とする請求項１に記載の耐食性に優れた高強度線材。
【請求項６】
重量％で、Ｃ：０．０４〜０．２５％、Ｓｉ：０．０７〜０．６％、Ｍｎ：５．０〜９．０％、Ｐ：０．０３０％以下、Ｓ：０．０３０％以下、残部Ｆｅ及び不可避な不純物を含むビレットをＡｅ３＋１５０℃〜Ａｅ３＋２５０℃で１２０分以上維持する段階と、
前記ビレットをＡｅ３＋１００℃以上で圧延し、最終圧延（ＲＳＭ）入側温度をＡｅ３＋１００℃〜Ａｅ３＋１５０℃として最終圧延して線材を得る段階と、
前記線材をＡｅ３＋５０℃で巻き取る段階と、
前記巻き取られた線材を１０℃／ｓ以上の冷却速度で６５０〜７５０℃の冷却終了温度まで冷却した後、１℃／ｓ以下の冷却速度で１５０〜２５０℃の冷却終了温度まで冷却する段階とを含むことを特徴とする耐食性に優れた高強度線材の製造方法。
【請求項７】
前記線材は、厚さが８〜１０ｍｍであることを特徴とする請求項６に記載の耐食性に優れた高強度線材の製造方法。
【請求項８】
前記冷却した線材を４０〜６０％の総減免量で板圧延する段階をさらに含むことを特徴とする請求項６に記載の耐食性に優れた高強度線材の製造方法。
【請求項９】
前記板圧延する段階において、圧延速度は１００〜３００ｍ／分であることを特徴とする請求項８に記載の耐食性に優れた高強度線材の製造方法。
【発明の詳細な説明】
【技術分野】
【０００１】
本発明は、耐食性に優れた高強度線材及びその製造方法に係り、より詳しくは、
深海原油輸送用アーマーケーブル（ＡＲＭＯＲ  ＣＡＢＬＥ）などの海上で原油を輸送するフレキシブル（Ｆｌｅｘｉｂｌｅ）パイプにかかる荷重を支える補強材として、高強度の他にも水素誘起割れ抵抗性、耐食性などが必要な耐食性に優れた高強度線材及びその製造方法に関する。
【背景技術】
【０００２】
深海原油輸送用アーマーケーブル（ＡＲＭＯＲ  ＣＡＢＬＥ）は、海上で原油を輸送するフレキシブル（Ｆｌｅｘｉｂｌｅ）パイプにかかる荷重を支える補強材として、高強度の他にも水素誘起割れ抵抗性、耐食性などが必要な製品として知られている。
従来、アーマーケーブルに適用される鋼種は、炭素含量が０．３〜０．８％である一般的な硬鋼用製品であり、その他の残りの成分系は、Ｓｉが０．２〜０．３％、Ｍｎが０．３〜０．６％であり、Ｐ及びＳは、通常の水準である０．０１５及び０．０１２％以下である。
【０００３】
アーマーケーブルなどを生産する工程は、一般的に１０〜２５ｍｍなどの多様なサイズで生産された線材を利用し、顧客側で鉛浴熱処理を通じて恒温変態させて、微細な初析フェライトとパーライト、または微細なパーライトを確保した後、伸線加工を行いそのサイズを減らした後、用途に合わせて圧延を実施して最終製品を生産する。上記鉛浴熱処理及び伸線工程が省略できれば生産性を向上させることができ、大きな経済的な効果が期待できる。
また、大陸棚エネルギーの枯渇により、油井採取環境が深海に移動しているため、アーマーケーブルに適用される鋼種の炭素含量が亜共析鋼（ｈｙｐｏ−ｅｕｔｅｃｔｏｉｄ  ｓｔｅｅｌ）から共晶鋼（ｅｕｔｅｃｔｏｉｄ  ｓｔｅｅｌ）に変化している。
【０００４】
即ち、共晶鋼で構成された線材を使用すると、引張強度は１４００ＭＰａ水準で、亜共析鋼に比べて４００ＭＰａ高い。また、強度が高く、最終製品の厚さ減少により長さが増加するため、さらに深い深海でも油井採取が可能である。しかし、油井内にはＨ２Ｓが存在するため、水素に対する抵抗性も大きくなければならないが、炭素含量が増加するにつれてパーライト分率が増加する。これは、水素抵抗性の良くない組織として知られているため、炭素含量が多く含まれた鋼の使用が制限される。また、耐食性も重要な因子であるが、炭素含量が増加するとともに腐食敏感度が増加するため、炭素の含量が増加すれば耐食性も低下するという問題点がある。
従って、深海原油輸送用アーマーケーブル（ＡＲＭＯＲ  ＣＡＢＬＥ）などに適用することができ、顧客側での鉛浴熱処理及び伸線工程が省略可能であるとともに耐食性に優れた高強度線材及びその製造方法の開発が要求されている。
【先行技術文献】
【特許文献】
【０００５】
【特許文献１】特開平０８−１７０１４９号公報
【発明の概要】
【発明が解決しようとする課題】
【０００６】
本発明の目的とするところは、深海原油輸送用アーマーケーブル（ＡＲＭＯＲ  ＣＡＢＬＥ）などの海上で原油を輸送するフレキシブル（Ｆｌｅｘｉｂｌｅ）パイプにかかる荷重を支える補強材として、高強度の他にも水素誘起割れ抵抗性、耐食性などが必要な耐食性に優れた高強度線材及びその製造方法を提供することである。
【課題を解決するための手段】
【０００７】
本発明は、重量％で、Ｃ：０．０４〜０．２５％、Ｓｉ：０．０７〜０．６％、Ｍｎ：５．０〜９．０％、Ｐ：０．０３０％以下、Ｓ：０．０３０％以下、残部Ｆｅ及び不可避な不純物を含むことを特徴とする。
【０００８】
また、本発明は、重量％で、Ｃ：０．０４〜０．２５％、Ｓｉ：０．０７〜０．６％、Ｍｎ：５．０〜９．０％、Ｐ：０．０３０％以下、Ｓ：０．０３０％以下、残部Ｆｅ及び不可避な不純物を含むビレットをＡｅ３＋１５０℃〜Ａｅ３＋２５０℃で１２０分以上維持する段階と、上記ビレットをＡｅ３＋１００℃以上で圧延し、最終圧延（ＲＳＭ）入側温度をＡｅ３＋１００℃〜Ａｅ３＋１５０℃として最終圧延して線材を得る段階と、上記線材をＡｅ３＋５０℃で巻き取る段階と、上記巻き取られた線材を１０℃／ｓ以上の冷却速度で６５０〜７５０℃の冷却終了温度まで冷却した後、１℃／ｓ以下の冷却速度で１５０〜２５０℃の冷却終了温度まで冷却する段階とを含むことを特徴とする。
【発明の効果】
【０００９】
本発明によると、顧客側で鉛浴熱処理及び伸線工程を省略し、板圧延のみを実施する場合も、優れた引張強度を確保しながら耐食性に優れた高強度線材及びその製造方法を提供することができる効果がある。
【図面の簡単な説明】
【００１０】
【図１】Ｍｎ含量が６重量％である場合、温度別に形成されるＦＣＣ、ＢＣＣ及び炭化物の相分率を示すグラフである。
【図２】発明例１の微細組織を撮影した写真である。
【図３】比較例６の微細組織を撮影した写真である。
【発明を実施するための形態】
【００１１】
以下、本発明の好ましい実施形態について説明する。
本発明の耐食性に優れた高強度線材は、重量％で、Ｃ：０．０４〜０．２５％、Ｓｉ：０．０７〜０．６％、Ｍｎ：５．０〜９．０％、Ｐ：０．０３０％以下、Ｓ：０．０３０％以下、残部Ｆｅ及び不可避な不純物を含む。以下、各合金元素の単位は、重量％である。
【００１２】
Ｃ（炭素）：０．０４〜０．２５％
Ｃは、素材強度を確保するために添加する元素であり、オーステナイト相でクエンチングする際に形成されるマルテンサイトのＣ軸方向に侵入して、格子歪を誘発して高い強度を持たせる役割をする。
炭素含量が低くて、軟性または靱性が十分な針状形マルテンサイトを確保するためには、Ｃ含量は、０．２５％以下であることが好ましい。Ｃ含量が０．２５％超の場合、硬質の針状形マルテンサイト、または針状形マルテンサイトと板形マルテンサイトの混合した組織が発生するため、線材を圧延すると、破断が発生したり、デラミネーションを誘発し得る。一方、Ｃ含量が０．０４％未満の場合、高強度を確保し難いという問題点がある。
従って、Ｃ含量は、０．０４〜０．２５％であることが好ましい。
【００１３】
Ｓｉ（シリコン）：０．０７〜０．６％
Ｓｉは、フェライト内に固溶しやすく、炭化物の形成を抑制させる役割をし、Ｓｉを添加すれば、強度が増加する効果が発生する。一般的に、０．１％のＳｉを添加すれば、１４〜１６ＭＰａの強度が向上すると知られている。
Ｓｉ含量が０．０７％未満の場合、上述した効果が不十分であり、Ｓｉ含量が０．６％超の場合、強度の増加効果が鈍化する傾向がある。従って、Ｓｉ含量は、０．０７〜０．６％であることが好ましい。
【００１４】
Ｍｎ（マンガン）：５．０〜９．０％
Ｍｎは、微細組織内に置換型固溶体として固溶して使用され、強度を増加させる役割をする。また、Ｍｎは、焼入れ性を確保するために添加される。本発明で制御した範囲でＭｎを添加する場合、十分な焼入れ性を確保することができ、ステルモア冷却帯で空冷するだけでも針状形マルテンサイトを形成させることができる。
Ｍｎ含量が５．０％未満の場合、高強度を確保し難いという問題点があり、Ｍｎ含量が９．０％超の場合、Ｍｎ偏析が発生し過ぎて、圧延中に長さ方向に割れるデラミネーションが発生するという問題点がある。従って、Ｍｎ含量は、５．０〜９．０％であることが好ましい。
【００１５】
Ｐ及びＳ：それぞれ０．０３０％以下
Ｐ及びＳは、不純物であり、特に含有量は規定しないが、従来の鋼線と同様に、軟性を確保する観点で、それぞれ０．０３０％以下にすることが好ましい。
本発明の残りの成分は、鉄（Ｆｅ）である。但し、通常の製造過程では、原料または周りの環境から、意図しない不純物が不可避に混入されることがあるため、これを排除することはできない。。
【００１６】
また、本発明による線材の微細組織は、針状マルテンサイトを９５面積％以上を含むことが好ましい。
これは針状マルテンサイトは強度が高く、靱性に優れるため、変形を与えても割れ発生敏感度が少ないからである。また、針状マルテンサイトは、炭素含量の低い合金系で形成することができ、炭素含量が低ければ耐食性の側面で優れるため、針状マルテンサイトを９５面積％以上含むことが好ましい。さらに好ましくは、９８面積％以上である。
この場合、上記線材は、（Ｆｅ，Ｍｎ）２３Ｃ６セメンタイトを含み、その大きさは、長さ方向に２３０ｎｍ以下であり、幅方向に１０ｎｍ以下であり、セメンタイト間の間隔は、２０５ｎｍ以下であってよい。（Ｆｅ，Ｍｎ）２３Ｃ６セメンタイトは、冷却中に形成される因子であり、セメンタイト間の間隔が微細であるほど強度を向上させることができる。
【００１７】
本発明による線材の引張強度は、１４００ＭＰａ以上である。また、４０〜６０％の総減免量で板圧延する場合、１６００ＭＰａ以上の優れた引張強度を確保することができ、延伸率を１０％以上に確保することができる。
また、５％のＨ２ＳＯ４溶液で１０時間浸漬した場合、形成された腐食ピット（ｐｉｔ）の最大深さが２４μｍ以下であり、耐食性に優れる。
【００１８】
耐食性に優れた高強度線材の製造方法
以下、本発明の耐食性に優れた高強度線材の製造方法について詳しく説明する。
本発明の耐食性に優れた高強度線材の製造方法は、上述した合金組成を有するビレットをＡｅ３＋１５０℃〜Ａｅ３＋２５０℃で１２０分以上維持する段階と、上記ビレットをＡｅ３＋１００℃以上で圧延し、最終圧延（ＲＳＭ）入側温度をＡｅ３＋１００℃〜Ａｅ３＋１５０℃として最終圧延して線材を得る段階と、上記線材をＡｅ３＋５０℃で巻き取る段階と、上記巻き取られた線材を１０℃／ｓ以上の冷却速度で６５０〜７５０℃の冷却終了温度まで冷却した後、１℃／ｓ以下の冷却速度で１５０〜２５０℃の冷却終了温度まで冷却する段階とを含む。
【００１９】
ビレット加熱段階
上述した合金組成を有するビレットを線材加熱炉でＡｅ３＋１５０℃〜Ａｅ３＋２５０℃の温度範囲で１２０分以上維持して、粒界に形成されていた（Ｆｅ，Ｍｎ）２３Ｃ６セメンタイトを溶融させる。
上記温度範囲は、オーステナイト単相を維持しながらオーステナイト結晶粒が粗大化しない範囲であり、残存する炭化物の除去に効果的な温度範囲である。Ａｅ３＋２５０℃を超える場合は、オーステナイト結晶粒が非常に粗大となり、冷却後に形成される最終微細組織が粗大化する傾向が大きくなるので、それ以下に制御することが好ましく、Ａｅ３＋１５０℃未満の場合は、オーステナイト単相を維持し難いので、Ａｅ３＋１５０℃〜Ａｅ３＋２５０℃で加熱することが好ましい。加熱時間が１２０分未満の場合、残存する炭化物が充分に溶解しないこともあるので、それ以上に維持することが好ましい。加熱時間の上限は、特に限定する必要はないが、長期間維持すれば生産性が顕著に減少するため、維持時間を１８０分以下に制限することができる。
【００２０】
ビレット圧延及び巻取段階
加熱炉で抽出されたビレットをＡｅ３＋１００℃以上で圧延（粗圧延、中間圧延及び仕上圧延）し、最終圧延（ＲＳＭ）入側温度をＡｅ３＋１００℃〜Ａｅ３＋１５０℃として最終圧延して線材を得た後、Ａｅ３＋５０℃で巻き取る。
圧延温度がＡｅ３＋１００℃未満の場合は、圧延中に変形による微細組織が発生し得て、炭化物が粒界に析出される可能性があるため、それ以上に制御することが好ましい。最終圧延（ＲＳＭ）入側温度をＡｅ３＋１００℃〜Ａｅ３＋１５０℃に制御するのは、以後、水冷台で冷却して巻取温度Ａｅ３＋５０℃に制御する時に材質の偏差を最小化するためである。
冷却段階
上記巻き取られた線材を１０℃／ｓ以上の冷却速度で６５０〜７５０℃の冷却終了温度まで冷却した後、１℃／ｓ以下の冷却速度で１５０〜２５０℃の冷却終了温度まで冷却する。上記冷却は、ステルモア冷却帯で行うことができる。
【００２１】
図１は、Ｍｎ含量が６％の場合、各温度区間で形成されるＦＣＣ、ＢＣＣ及び（Ｆｅ，Ｍｎ）２３Ｃ６セメンタイトを示す。７００℃まではＦＣＣ単相で維持され、その後の冷却時にＢＣＣ組織への変態が行われ、５００℃からセメンタイトが形成されて、最終マルテンサイトで構成されることを確認することができる。従って、ステルモア冷却帯で巻取った後、１１ｍｍの線材基準として１０℃／ｓ以上の冷却速度で６５０〜７５０℃の冷却終了温度まで急冷し、１℃／ｓ以下の冷却速度で１５０〜２５０℃の冷却終了温度まで徐冷して、本発明で所望の針状形マルテンサイトを形成させる。
【００２２】
上記徐冷時における冷却速度の下限は、特に限定する必要はないが、冷却速度が遅過ぎれば実際の操業が困難なほど生産性が低下することがあり、徐冷による粒界炭化物の形成で軟性が急激に低下することもあるので、０．５℃／ｓの冷却速度を下限としてよい。
この時、上述したような製造方法によって製造された線材は、厚さが８〜１０ｍｍであることが好ましい。
本発明による線材は、顧客側でＬＰ（Ｌｅａｄ  ｐａｔｅｎｔｉｎｇ）熱処理及び伸線工程を省略し、圧延のみを実施することができるため、３〜６ｍｍの厚さを有する最終製品であるアーマーケーブルなどに好ましく適用するためには、厚さを８〜１０ｍｍに制御することが好ましい。
【００２３】
線材板圧延の段階
一方、上述した製造方法によって製造された線材を、顧客側で最終製品を確保するために、４０〜６０％の総圧下量で圧延（板圧延）する段階をさらに行うことができる。これは最終製品の厚さ及び強度を確保するためである。
本発明において、目標とする強度を確保するためには、４０〜６０％の総圧下量を印加させることが好ましい。この時、確保される厚さは、３〜６ｍｍ程度であってよい。総減免量が６０％を超える場合、マルテンサイト内に欠陥が形成され、圧延中に破断が発生する可能性がある。上記総圧下量は、下記（数１）によって計算することができる。
［数１］
総減免量（％）＝１００×（１−最終製品の断面積／線材の断面積）
本発明による線材は、熱処理及び伸線工程を省略し、圧延のみを実施しても最終製品を製造することができる。
【００２４】
一般的に、顧客において、熱処理工程は、微細なパーライト組織を確保するために行い、伸線工程は、大きさの減少及び強度を向上するために行うが、本発明による線材の場合、Ｍｎが多量添加されており、微細組織が硬質マルテンサイトであるため、熱処理及び伸線工程を省略することができる。従って、線材で針状マルテンサイトを形成させた後、板圧延のみを印加して製品を成形し、この時、引張強度は１６００ＭＰａ以上、総延伸率は１０％以上を確保することができる。
一方、圧延速度は、１００〜３００ｍ／分とする。これは圧延速度が１００ｍ／分未満の場合、生産性が低くなり得て、３００ｍ／分を超える場合、熱間クラックが発生する可能性があるからである。
【００２５】
以下、実施例を通じて本発明をより具体的に説明する。
［実施例］
下記の表１に表した成分組成を有するビレットを加熱炉温度１１５０℃で１２５分間維持し、圧延温度は１０５０℃、最終圧延入側温度は１０００℃、巻取温度は９１０℃にして線材を製造した。線材の引張強度（ＴＳ）及び微細組織を観察して、下記の表２に表した。
比較例６を除いた残りの比較例及び発明例は、線材の厚さが１１ｍｍとなるように製造し、巻取後、７００℃までを１０℃／ｓの冷却速度で冷却した後、２００℃までを０．８℃／ｓの冷却速度で空冷した。以後、熱処理及び伸線加工をせずに５０％の総減免量で板圧延のみを実施して板圧延材を得た。板圧延材の引張強度、延伸率及び最大腐食ピットの深さを測定して、下記の表２に表した。
【００２６】
比較例６は、現在、常用販売中の線材で厚さが１６ｍｍとなるように製造し、巻取後、５℃／ｓの冷却速度で冷却した。以後、熱処理、伸線加工及び板圧延して最終板圧延材を得た。熱処理及び伸線後の引張強度、板圧延材の引張強度、延伸率及び最大腐食ピットの深さを測定して、下記の表２に表した。
耐食性の評価は、５％のＨ２ＳＯ４溶液で１０時間浸漬した後、形成された腐食ピットの最大深さを測定して比較分析した。
【００２７】
【表１】
2017106096.tif 000003
上記表１において、Ｃ、Ｓｉ及びＭｎの単位は重量％であり、Ｐ及びＳの単位は重量ｐｐｍである。
【００２８】
【表２】
2017106096.tif 000004
上記表２において、引張強度（ＴＳ）の単位はＭＰａであり、（Ｆｅ，Ｍｎ）２３Ｃ６の長さ、幅及び間隔の単位はｎｍである。
【００２９】
発明例１〜５は、最終板圧延材の引張強度が１６００ＭＰａ以上であり、延伸率が１０％以上であり、最大腐食ピット深さが２４μｍ以下で、耐食性に優れることが分かる。また、発明例１の微細組織を撮影した写真である図２をみると、針状マルテンサイトが形成されたことを確認することができる。
比較例６の場合、現在、常用販売中の線材で、上記表２に示すように、１６ｍｍの線材における引張強度は、９８０ＭＰａ水準であり、ＬＰ熱処理時に１０７０ＭＰａ、伸線加工時に１５１０ＭＰａであった。最終板圧延した後の引張強度は１６１０ＭＰａ、延伸率は１１％であった。比較例６は、炭素の含量が高く、微細組織はパーライトであるため、ＬＰ熱処理及び伸線工程を必須的に行う必要があることが分かり、最大腐食ピット深さが３７μｍで、発明例に比べて耐食性に劣ることを確認することができる。また、比較例６の微細組織を撮影した写真である図３をみると、パーライトが形成されたことを確認することができる。
【００３０】
比較例１、２及び発明例１、２は、Ｍｎ含量による変化を示す。
比較例１は、Ｍｎが４％添加された場合で、針状マルテンサイトが形成されたが、Ｍｎ含量が低いため、板圧延材の引張強度が１４００ＭＰａと劣っていた。
発明例１、２は、Ｍｎ含量がそれぞれ６、８％の場合で、線材強度も高く最終板圧延時に確保された強度がそれぞれ１６０５、１７２０ＭＰａで、既存の鋼材と類似するかそれ以上の強度を示し、延伸率も１０％以上で優れている。
比較例２は、Ｍｎ含量が１０％の場合で、線材強度は高いが、圧延中に破断が発生した。
比較例３、５及び発明例４、５は、Ｃ含量による変化を示す。
比較例３は、Ｃ含量が０．０２％の場合で、針状マルテンサイト組織が形成されるが、最終製品で強度が低かった。
【００３１】
発明例４及び５は、Ｃ含量がそれぞれ０．１％、０．２％の場合で、最終板圧延時に確保された強度がそれぞれ１６４０ＭＰａ、１７００ＭＰａで、優れた引張強度を確保することができた。
比較例５は、Ｃ含量が０．３％の場合で、針状マルテンサイト及び板状マルテンサイトの混合組織が形成されて圧延中に破断が発生した。
また、（Ｆｅ，Ｍｎ）２３Ｃ６セメンタイトの大きさは、Ｃ含量が増加するにつれて増加するが、セメンタイトの結晶粒間間隔は減少する傾向を示すことを確認することができる。
【００３２】
以上、本発明に関する好適な実施形態を説明したが、本発明は前記実施形態に限定されるものではなく、本発明の属する技術分野を逸脱しない範囲でのすべての変更が含まれる。
【図１】
2017106096.tif 000005
【図２】
2017106096.tif 000006
【図３】
2017106096.tif 000007